상기 조성물 을 60 ℃ 로 가열 하 고 , 고속 교반기 TK 호모 믹서 [ 프리 믹스 코오 포레이 션 제조 ] 를 5 , 000 rpm 하 에 사용 해서 균일 하 게 용해 시키 고 분산 시켰 다 . 중합 개시제 로서 2 , 2 '- 아조 비스 ( 2 , 4 - 디 메틸 발레 로 니트릴 ) 10 . 0 부 를 여기 에 첨가 하 고 , 상기 수성 매체 에 넣 은 후 에 ; 그 혼합물 을 회전 주파수 를 12 , 000 rpm 으로 유지 시키 면서 15 분 동안 과립 화 하 였 다 . 이어서 , 교반기 를 고속 교반기 에서 프로펠러 교반 블레이드 로 바꾸 고 , 60 ℃ 의 액체 온도 에서 5 시간 동안 중합 을 계속 한 다음 ; 이어서 , 액체 온도 를 80 ℃ 로 상승 시키 고 , 8 시간 동안 중합 을 계속 하 였 다 . 중합 반응 을 완료 한 후 에 , 남 아 있 는 단량체 를 감압 하 에 80 ℃ 에서 증류 하 고 , 생성물 을 30 ℃ 로 냉각 시켜서 중합체 미립자 분 산액 을 수득 하 였 다 .